(57)【要約】【課題】本発明の目的は、色純度を低下させる波長の光を選択的に遮蔽し、鮮明な画像を提供することができる電子ディスプレイ装置用フィルターを提供することにある。【解決手段】本発明は、一般式（Ｉ）【化１６】2004086133.tif 000023（式中、Ｘは、窒素原子等を表し、Ｑは、炭素原子等を表し、Ｒ１は、水素原子、アルキル基等を表し、Ｒ２は、水素原子、ハロゲン原子等を表し、Ｒ３およびＲ４は、水素原子、アルキル基等を表し、Ｒ５は、水素原子、アルキル基等を表し、Ｒ６は、ハロゲン原子、アルキル基等を表し、ｍは０〜２の整数を表す）で表されるスクアリリウム化合物を含有する電子ディスプレイ装置用フィルターを提供する。【選択図】　なし【特許請求の範囲】
【請求項１】
一般式（Ｉ）
【化１】
2004086133.tif 000017
［式中、Ｘは、窒素原子または酸素原子を表し、Ｑは、炭素原子、窒素原子、酸素原子または硫黄原子を表し、Ｒ１は、水素原子、置換基を有していてもよいアルキル基、置換基を有していてもよいアリール基、置換基を有していてもよいアラルキル基または置換基を有していてもよい複素環基を表し（ただし、Ｘが酸素原子である場合、Ｒ１は存在しない）、Ｒ２は、水素原子、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、Ｒ３およびＲ４は、同一または異なって、水素原子、置換基を有していてもよいアルキル基、置換基を有していてもよいアリール基、置換基を有していてもよいアラルキル基または置換基を有していてもよい複素環基を表すか、またはＲ３とＲ４が隣接する炭素原子と一緒になって、置換基を有していてもよい脂環式炭化水素環もしくは置換基を有していてもよい複素環を形成してもよく（ただし、Ｑが窒素原子である場合、Ｒ４は存在せず、Ｑが酸素原子または硫黄原子である場合、Ｒ３およびＲ４は存在しない）、Ｒ５は、水素原子、置換基を有していてもよいアルキル基、置換基を有していてもよいアリール基、置換基を有していてもよいアラルキル基または置換基を有していてもよい複素環基を表し、Ｒ６は、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、ｍは０〜２の整数を表し、ここに、ｍが２の場合、それぞれのＲ６は、同一または異なってもよく、さらに２つのＲ６がそれぞれが隣接する２つの炭素原子と一緒になって、置換基を有していてもよい芳香族環を形成してもよい］で表されるスクアリリウム化合物を含有する電子ディスプレイ装置用フィルター。
【請求項２】
一般式（Ｉａ）
【化２】
2004086133.tif 000018
（式中、Ｒ２、Ｒ３、Ｒ４およびＲ５は、それぞれ前記と同義であり、Ｒ７は、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、ｎは０〜４の整数を表し、ここに、ｎが２〜４の場合、それぞれのＲ７は、同一または異なってもよく、さらに互いに隣り合う２つのＲ７がそれぞれが隣接する２つの炭素原子と一緒になって、置換基を有していてもよい芳香族環を形成してもよい）で表されるスクアリリウム化合物を含有する電子ディスプレイ装置用フィルター。
【請求項３】
一般式（Ｉｂ）
【化３】
2004086133.tif 000019
（式中、Ｒ１、Ｒ２、Ｒ３、Ｒ４、Ｒ５、Ｒ７およびｎは、それぞれ前記と同義である）で表されるスクアリリウム化合物を含有する電子ディスプレイ装置用フィルター。
【請求項４】
一般式（Ｉｃ）
【化４】
2004086133.tif 000020
（式中、Ｒ１、Ｒ２、Ｒ５、Ｒ７およびｎは、それぞれ前記と同義である）で表されるスクアリリウム化合物を含有する電子ディスプレイ装置用フィルター。
【請求項５】
一般式（Ｉｄ）
【化５】
2004086133.tif 000021
［式中、Ｒ１、Ｒ２、Ｒ３、Ｒ５およびＲ７は、それぞれ前記と同義であり、Ｙ１およびＹ２は、同一または異なって、炭素原子または窒素原子を表し、ｎａは０〜４の整数を表す（ただし、Ｙ１およびＹ２のどちらか一方が窒素原子である場合、ｎａは０〜３の整数を表し、Ｙ１およびＹ２がともに窒素原子である場合、ｎａは０〜２の整数を表す）］で表されるスクアリリウム化合物を含有する電子ディスプレイ装置用フィルター。
【請求項６】
バインダーを含有する請求項１〜５のいずれかに記載の電子ディスプレイ装置用フィルター。
【請求項７】
一般式（Ｉａ）
【化６】
2004086133.tif 000022
（式中、Ｒ２、Ｒ３、Ｒ４、Ｒ５、Ｒ７およびｎは、それぞれ前記と同義である）で表されるスクアリリウム化合物。
【発明の詳細な説明】
【０００１】
【発明の属する技術分野】
本発明は、色純度を低下させる波長の光を選択的に遮蔽できる電子ディスプレイ装置用フィルターに関する。
【０００２】
【従来の技術】
電子ディスプレイ装置は、理想的には、赤、青、緑の３原色の組み合わせにより、カラー画像を表示する。しかし、実際の装置では、３原色以外の余分な光（例えば、プラズマディスプレイパネルでは、５５０から６００ｎｍの光：ネオン発光）が含まれるため、色純度の低い画像になるという問題があった。この問題を解決するために、色補正機能を有するフィルターを装備することが考案されている。
【０００３】
電子ディスプレイ装置用フィルター用の色素としてスクアリリウム化合物を使用することが知られている。
従来、以下の式で表されるスクアリリウム化合物等を含有するプラズマディスプレイパネルが知られている（特許文献１参照）。
【０００４】
【化７】
2004086133.tif 000002
【０００５】
しかしながら、該プラズマディスプレイパネルは、５００ｎｍ付近の波長域での光の透過率が不十分であるという点から、実用上、満足されるものではない。
【０００６】
【特許文献１】
特開２００１−１９２３５０号公報
【０００７】
【発明が解決しようとする課題】
本発明の目的は、色純度を低下させる波長の光を選択的に遮蔽し、鮮明な画像を提供することができる電子ディスプレイ装置用フィルターを提供することにある。
【０００８】
【課題を解決するための手段】
本発明は、以下の［１］〜［７］を提供する。
［１］一般式（Ｉ）
【０００９】
【化８】
2004086133.tif 000003
【００１０】
［式中、Ｘは、窒素原子または酸素原子を表し、Ｑは、炭素原子、窒素原子、酸素原子または硫黄原子を表し、Ｒ１は、水素原子、置換基を有していてもよいアルキル基、置換基を有していてもよいアリール基、置換基を有していてもよいアラルキル基または置換基を有していてもよい複素環基を表し（ただし、Ｘが酸素原子である場合、Ｒ１は存在しない）、Ｒ２は、水素原子、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、Ｒ３およびＲ４は、同一または異なって、水素原子、置換基を有していてもよいアルキル基、置換基を有していてもよいアリール基、置換基を有していてもよいアラルキル基または置換基を有していてもよい複素環基を表すか、またはＲ３とＲ４が隣接する炭素原子と一緒になって、置換基を有していてもよい脂環式炭化水素環もしくは置換基を有していてもよい複素環を形成してもよく（ただし、Ｑが窒素原子である場合、Ｒ４は存在せず、Ｑが酸素原子または硫黄原子である場合、Ｒ３およびＲ４は存在しない）、Ｒ５は、水素原子、置換基を有していてもよいアルキル基、置換基を有していてもよいアリール基、置換基を有していてもよいアラルキル基または置換基を有していてもよい複素環基を表し、Ｒ６は、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、ｍは０〜２の整数を表し、ここに、ｍが２の場合、それぞれのＲ６は、同一または異なってもよく、さらに２つのＲ６がそれぞれが隣接する２つの炭素原子と一緒になって、置換基を有していてもよい芳香族環を形成してもよい］で表されるスクアリリウム化合物を含有する電子ディスプレイ装置用フィルター。
［２］一般式（Ｉａ）
【００１１】
【化９】
2004086133.tif 000004
【００１２】
（式中、Ｒ２、Ｒ３、Ｒ４およびＲ５は、それぞれ前記と同義であり、Ｒ７は、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基または置換基を有していてもよい複素環基を表し、ｎは０〜４の整数を表し、ここに、ｎが２〜４の場合、それぞれのＲ７は、同一または異なってもよく、さらに互いに隣り合う２つのＲ７がそれぞれが隣接する２つの炭素原子と一緒になって、置換基を有していてもよい芳香族環を形成してもよい）で表されるスクアリリウム化合物を含有する電子ディスプレイ装置用フィルター。
［３］一般式（Ｉｂ）
【００１３】
【化１０】
2004086133.tif 000005
【００１４】
（式中、Ｒ１、Ｒ２、Ｒ３、Ｒ４、Ｒ５、Ｒ７およびｎは、それぞれ前記と同義である）で表されるスクアリリウム化合物を含有する電子ディスプレイ装置用フィルター。
［４］一般式（Ｉｃ）
【００１５】
【化１１】
2004086133.tif 000006
【００１６】
（式中、Ｒ１、Ｒ２、Ｒ５、Ｒ７およびｎは、それぞれ前記と同義である）で表されるスクアリリウム化合物を含有する電子ディスプレイ装置用フィルター。
［５］一般式（Ｉｄ）
【００１７】
【化１２】
2004086133.tif 000007
【００１８】
［式中、Ｒ１、Ｒ２、Ｒ３、Ｒ５およびＲ７は、それぞれ前記と同義であり、Ｙ１およびＹ２は、同一または異なって、炭素原子または窒素原子を表し、ｎａは０〜４の整数を表す（ただし、Ｙ１およびＹ２のどちらか一方が窒素原子である場合、ｎａは０〜３の整数を表し、Ｙ１およびＹ２がともに窒素原子である場合、ｎａは０〜２の整数を表す）］で表されるスクアリリウム化合物を含有する電子ディスプレイ装置用フィルター。
［６］バインダーを含有する［１］〜［５］のいずれかに記載の電子ディスプレイ装置用フィルター。
［７］一般式（Ｉａ）
【００１９】
【化１３】
2004086133.tif 000008
【００２０】
（式中、Ｒ２、Ｒ３、Ｒ４、Ｒ５、Ｒ７およびｎは、それぞれ前記と同義である）で表されるスクアリリウム化合物。
【００２１】
【発明の実施の形態】
以下、一般式（Ｉ）で表される化合物を化合物（Ｉ）という。他の式番号を付した化合物についても同様に表現する。
一般式（Ｉ）および一般式（Ｉａ）〜（Ｉｄ）の各基の定義において、アルキル基およびアルコキシル基におけるアルキル部分としては、例えば、直鎖もしくは分岐状の炭素数１〜６のアルキル基または炭素数３〜８の環状アルキル基があげられ、具体的には、メチル基、エチル基、プロピル基、イソプロピル基、ブチル基、イソブチル基、ｓｅｃ−ブチル基、ｔｅｒｔ−ブチル基、ペンチル基、イソペンチル基、２−メチルブチル基、ｔｅｒｔ−ペンチル基、ヘキシル基、シクロプロピル基、シクロブチル基、シクロペンチル基、シクロヘキシル基、シクロヘプチル基、シクロオクチル基等があげられる。
【００２２】
アラルキル基としては、例えば、炭素数７〜１５のアラルキル基があげられ、具体的には、ベンジル基、フェネチル基、フェニルプロピル基、ナフチルメチル基等があげられる。
アリール基としては、例えば、フェニル基、ナフチル基、アントリル基等があげられる。
【００２３】
ハロゲン原子としては、フッ素原子、塩素原子、臭素原子、ヨウ素原子があげられる。
２つのＲ６がそれぞれ隣接する２つの炭素原子と一緒になって形成する芳香族環および隣り合う２つのＲ７がそれぞれ隣接する２つの炭素原子と一緒になって形成する芳香族環としては、ベンゼン環、ナフタレン環等の他に、後述する芳香族複素環等があげられる。
【００２４】
複素環基における複素環およびＲ３とＲ４が隣接する炭素原子と一緒になって形成する複素環としては、芳香族複素環および脂環式複素環があげられる。
芳香族複素環としては、例えば窒素原子、酸素原子および硫黄原子から選ばれる少なくとも１個の原子を含む５員または６員の単環性芳香族複素環、３〜８員の環が縮合した二環または三環性で窒素原子、酸素原子および硫黄原子から選ばれる少なくとも１個の原子を含む縮環性芳香族複素環等があげられ、より具体的にはピリジン環、ピラジン環、ピリミジン環、ピリダジン環、キノリン環、イソキノリン環、フタラジン環、キナゾリン環、キノキサリン環、ナフチリジン環、シンノリン環、ピロール環、ピラゾール環、イミダゾール環、トリアゾール環、テトラゾール環、チオフェン環、フラン環、チアゾール環、オキサゾール環、インドール環、イソインドール環、インダゾール環、ベンゾイミダゾール環、ベンゾトリアゾール環、ベンゾチアゾール環、ベンゾオキサゾール環、プリン環、カルバゾール環等があげられる。
【００２５】
また、脂環式複素環としては、例えば窒素原子、酸素原子および硫黄原子から選ばれる少なくとも１個の原子を含む５員または６員の単環性脂環式複素環、３〜８員の環が縮合した二環または三環性で窒素原子、酸素原子および硫黄原子から選ばれる少なくとも１個の原子を含む縮環性脂環式複素環等があげられ、より具体的にはピロリジン環、ピペリジン環、ピペラジン環、モルホリン環、チオモルホリン環、ホモピペリジン環、ホモピペラジン環、テトラヒドロピリジン環、テトラヒドロキノリン環、テトラヒドロイソキノリン環、テトラヒドロフラン環、テトラヒドロピラン環、ジヒドロベンゾフラン環、テトラヒドロカルバゾール環等があげられる。
【００２６】
Ｒ３とＲ４が隣接する炭素原子と一緒になって形成する脂環式炭化水素環としては、例えば、炭素数３〜８のものがあげられ、これらは飽和または不飽和のものであってもよく、具体的には、シクロプロパン環、シクロブタン環、シクロペンタン環、シクロヘキサン環、シクロヘプタン環、シクロオクタン環、シクロペンテン環、１，３−シクロペンタジエン環、シクロヘキセン環、シクロヘキサジエン環等があげられる。
【００２７】
アラルキル基、アリール基、アルコキシル基、Ｒ３とＲ４が隣接する炭素原子と一緒になって形成する脂環式炭化水素環、Ｒ３とＲ４が隣接する炭素原子と一緒になって形成する複素環、隣り合う２つのＲ７がそれぞれ隣接する２つの炭素原子と一緒になって形成する芳香族環および複素環基の置換基としては、例えば、同一または異なって１〜５個の置換基、具体的には、水酸基、カルボキシル基、ハロゲン原子、アルキル基、アルコキシル基、ニトロ基、トリフルオロメチル基等があげられる。ハロゲン原子、アルキル基およびアルコキシル基は、それぞれ前記と同義である。
【００２８】
アルキル基の置換基としては、例えば、同一または異なって１〜３個の置換基、具体的には、水酸基、カルボキシル基、ハロゲン原子、アルコキシル基等があげられる。ハロゲン原子およびアルコキシル基は、それぞれ前記と同義である。アミノ基の置換基としては、例えば、同一または異なって１〜２個のアルキル基があげられ、この場合のアルキル基は前記と同義である。
【００２９】
２つのＲ６がそれぞれ隣接する２つの炭素原子と一緒になって形成する芳香族環の置換基としては、ハロゲン原子、置換基を有していてもよいアルキル基、置換基を有していてもよいアルコキシル基、置換基を有していてもよいアラルキル基、置換基を有していてもよいアリール基、ニトロ基、シアノ基、水酸基、置換基を有していてもよいアミノ基、置換基を有していてもよい複素環基等があげられ、ハロゲン原子、置換基を有していてもよいアルキル基、置換基を有していてもよいアルコキシル基、置換基を有していてもよいアラルキル基、置換基を有していてもよいアリール基、置換基を有していてもよいアミノ基および置換基を有していてもよい複素環基は、それぞれ前記と同義である。
【００３０】
化合物（Ｉ）は、公知の方法（ＷＯ０１／４４２３３等）またはそれらに準じて製造することができるが、化合物（Ｉａ）は、以下の製造法により製造することも可能である。
化合物（Ｉａ）の製造法
【００３１】
【化１４】
2004086133.tif 000009
【００３２】
（式中、Ｒ２、Ｒ３、Ｒ４、Ｒ５、Ｒ７およびｎは、それぞれ前記と同義である）
化合物（ＩＩ）は、公知の方法［Ｄｙｅｓ　ａｎｄ　Ｐｉｇｍｅｎｔｓ，　２１，　２２７　（１９９３）等］またはそれらに準じて製造できる。化合物（ＩＩＩ）は、公知の方法（特開平１−２４２５２６号公報等）またはそれらに準じて製造できる。
【００３３】
化合物（Ｉａ）は、化合物（ＩＩ）と０．５〜２倍モルの化合物（ＩＩＩ）とを、溶媒中、８０〜１２０℃で１〜１５時間反応させることにより得られる。該溶媒としては、特に制限されないが、エタノール、プロパノール、イソプロピルアルコール、ブタノール、オクタノール等のアルコール類または前記のアルコール類とベンゼン、トルエン、キシレン等の芳香族炭化水素類との混合溶媒（アルコール５０容量／容量％以上）等が好ましい。
【００３４】
反応後、必要に応じて、目的化合物を有機合成化学で通常用いられる方法（カラムクロマトグラフィー法、再結晶法または溶媒での洗浄等）で精製してもよい。
以下、化合物（Ｉ）の好ましい具体例を表１−１、１−２および下記式（化合物４３〜４６）に例示する。表中および化合物４３〜４６の構造式において、Ｍｅはメチル基を表し、Ｐｒはプロピル基を表し、ｉＰｒはイソプロピル基を表し、Ｂｕはブチル基を表し、ｔＢｕはｔｅｒｔ−ブチル基を表し、Ｐｈはフェニル基を表し、Ｚは−ＣＨ＝ＣＨ−ＣＨ＝ＣＨ−を表す。
【００３５】
【表１】
2004086133.tif 000010
【００３６】
【表２】
2004086133.tif 000011
【００３７】
【表３】
2004086133.tif 000012
【００３８】
【化１５】
2004086133.tif 000013
【００３９】
次に本発明の電子ディスプレイ装置用フィルターについて説明する。
本発明の電子ディスプレイ装置用フィルターに使用される化合物（Ｉ）は、クロロホルム溶液中で、５５０〜６１０ｎｍの吸収域に吸収極大を有することが好ましく、５７０〜６００ｎｍの吸収域に吸収極大を有することがより好ましい。また、化合物（Ｉ）を含有するフィルムが、５５０〜６１０ｎｍの吸収域に吸収極大を有することが好ましく、５７０〜６１０ｎｍの吸収域に吸収極大を有することがより好ましい。該フィルムは、化合物（Ｉ）を透明基板を構成する樹脂に直接溶解、または分散させた後、成形し、フィルム化することにより得ることができる。化合物（Ｉ）においては、吸収極大波長での透過率５０％の吸収幅（吸収極大波長近傍における透過率５０％以下を示す最大吸収波長と最小吸収波長の差）が、８０ｎｍ以下であることが好ましい。また、化合物（Ｉ）は、４００〜５００ｎｍの領域にて、十分な透過率を有することが好ましく、例えば、５５０〜６１０ｎｍの吸収域に吸収極大を有するものに関しては、５００ｎｍでの透過率が８０％以上であることが好ましい。
【００４０】
本発明の電子ディスプレイ装置用フィルターにおいては、モル吸光係数の対数値が４．５以上であるのが好ましく、４．８以上であるのがより好ましい。
電子ディスプレイ装置用フィルターは、化合物（Ｉ）の塗工液を、透明基板に塗布して、有機溶媒を蒸発させて、製造するのが好ましい。また、必要に応じて、さらに他の透明基板を張り合わせてもよい。
【００４１】
塗工液は、化合物（Ｉ）を含む有機溶媒の溶液をバインダーと共に該有機溶媒に溶解させて調製してもよい。
有機溶媒の例として、ジメトキシエタン、メトキシエトキシエタン、テトラヒドロフラン、ジオキサン等のエーテル類、アセトン、メチルエチルケトン、メチルイソブチルケトン、シクロヘキサノン等のケトン類、ベンゼン、トルエン、キシレン、モノクロロベンゼン等の芳香族炭化水素類等があげられ、化合物（Ｉ）に対して１０〜３０００倍量（重量）使用されるのが好ましい。
【００４２】
バインダーの例としては、ポリエステル系樹脂、ポリカーボナート系樹脂、ポリアクリル酸系樹脂、ポリスチレン系樹脂、ポリ塩化ビニル系樹脂、ポリ酢酸ビニル系樹脂等があげられ、化合物（Ｉ）に対して１０〜５００倍量（重量）使用されるのが好ましい。
透明基板としては、透明で、吸収、散乱が少ない樹脂またはガラスであれば特には限定されないが、例えば、該樹脂としては、ポリエステル系樹脂、ポリカーボナート系樹脂、ポリアクリル酸系樹脂、ポリスチレン系樹脂、ポリ塩化ビニル系樹脂、ポリ酢酸ビニル系樹脂等があげられる。
【００４３】
化合物（Ｉ）の塗工液を透明板に塗布する手法としては、バーコート法、スプレー法、ロールコート法、ディッピング法等の公知の塗布法が利用できる（米国特許２６８１２９４号等）。
化合物（Ｉ）は、有機溶媒に対する溶解性が高く、前記の塗工液を使用した電子ディスプレイ装置用フィルターの製造法に適している。
【００４４】
また、本発明の電子ディスプレイ装置用フィルターは、化合物（Ｉ）を透明基板を構成する樹脂に直接溶解、または分散させた後、成形して、フィルム化し、必要に応じて、その片側または両側に他の透明基板を張り合わせて製造してもよい。
本発明の電子ディスプレイ装置用フィルターは、視野の明るさを保ちつつ、色純度を低下させる波長の光を選択的に遮蔽し、色補正機能に優れ、色彩に優れた鮮明な画像を提供することができる。
【００４５】
本発明の電子ディスプレイ装置用フィルターは、例えば、ブラウン管、蛍光表示管、電界発光パネル、発光ダイオード、プラズマパネル、発熱電球、レーザーディスプレイ、液晶ディスプレイまたはエレクトロクロミックディスプレイ等に使用することができる。
【００４６】
【実施例】
実施例１
４−（５−クロロ−１，３，３−トリメチルインドリン−２−イリデンメチル）−３−ヒドロキシ−３−シクロブテン−１，２−ジオン１．２２ｇ、５−ヒドロキシ−３−フェニルイソオキサゾール０．６４ｇにｎ−ブタノール２０ｍｌおよびトルエン１０ｍｌを加え、１１０℃で１０時間加熱した後、析出物を濾取し、クロマトグラフィー法（シリカゲル、クロロホルム／メタノール）で精製することにより、化合物４３（０．６７ｇ）を得た。
【００４７】
１Ｈ　ＮＭＲ　δ（ＤＭＳＯ−ｄ６）ｐｐｍ：　１．５８　（６Ｈ，　ｓ），　３．５０　（３Ｈ，　ｓ），　５．５５　（１Ｈ，　ｓ），　７．３１−７．５０　（７Ｈ，　ｍ），　７．６１−７．６２　（１Ｈ，　ｍ）．
【００４８】
参考例１
３−（１−ｔｅｒｔ−ブチル−５−ヒドロキシ−３−プロピルピラゾール−４−イル）−４−ヒドロキシシクロブテン−１，２−ジオン０．５４ｇ、ヨウ化　２，３−ジメチルベンゾチアゾリウム０．６０ｇ、キノリン０．２８ｇにｎ−ブタノール３ｍｌおよびトルエン１．５ｍｌを加え、１１０℃で５時間加熱した後、メタノール５ｍＬを加え、析出物を濾取し、化合物４４（０．６４ｇ）を得た。
【００４９】
１Ｈ　ＮＭＲ　δ（ＣＤＣｌ３）ｐｐｍ：　０．９９　（３Ｈ，　ｔ，Ｊ＝７．３Ｈｚ），　１．５９　（９Ｈ，　ｓ），１．６５−１．７５　（２Ｈ，　ｍ），２．８１−２．８５　（２Ｈ，　ｍ），３．８０　（３Ｈ，　ｓ），　５．９４−６．０４　（１Ｈ，　ｂｒ　ｓ），　７．３２−７．３７　（２Ｈ，　ｍ），　７．４６−７．５０　（１Ｈ，　ｍ），　７．６６−７．６８　（１Ｈ，　ｍ）．
【００５０】
参考例２
３−ヒドロキシ−４−（５−ヒドロキシ−３−メチル−１−フェニルピラゾール−４−イル）シクロブテン−１，２−ジオン０．５２ｇ、ヨウ化　１，３−ジブチル−２−メチルイミダゾ［４，５，ｂ］キノキサリウム１．１９ｇ、キノリン０．３５ｇにｎ−ブタノール４ｍｌおよびトルエン２ｍｌを加え、１１０℃で８時間加熱した後、メタノール１０ｍＬを加え、析出物を濾取し、化合物４６（０．７７ｇ）を得た。
【００５１】
１Ｈ　ＮＭＲ　δ（ＣＤＣｌ３）ｐｐｍ：　０．９６　（６Ｈ，　ｔ，Ｊ＝７．６Ｈｚ），１．３３−１．４３　（４Ｈ，ｍ），１．８２−１．９０　（４Ｈ，　ｍ），　２．５０　（３Ｈ，　ｓ），　３．５６　（３Ｈ，　ｓ），４．７６　（４Ｈ，　ｔ，Ｊ＝７．３Ｈｚ），５．７４　（１Ｈ，　ｓ），　７．７４−７．７８　（２Ｈ，　ｍ），　８．０９−８．１４　（２Ｈ，　ｍ）．
【００５２】
実施例２
化合物１〜２９、３１、３２、３６〜４６のクロロホルム溶液中での吸収極大波長（λｍａｘ）とモル吸光係数の対数値（ｌｏｇε）を測定（８００〜３００ｎｍ）した結果を表２−１、２−２に示す。なお、化合物１〜２９、３１、３２および３６〜４２は、ＷＯ０１／４４２３３号等に記載の方法に準じて製造することができる。
【００５３】
【表４】
2004086133.tif 000014
【００５４】
【表５】
2004086133.tif 000015
【００５５】
実施例３
化合物１、１３、２９、４１、４３、４４または４６の０．５重量％ジメトキシエタン溶液とポリエステル樹脂［バイロン２００（東洋紡績（株）社製）］の２０重量％ジメトキシエタン溶液を７：２の割合（化合物４１については６：２）で混合し、ガラス基板上にバーコーターで塗工、乾燥後、コーティングフィルムを作成した。このフィルムの透過率曲線を測定（８００〜３００ｎｍ）し、フィルムにおける吸収極大波長、透過率５０％の吸収幅、５００ｎｍでの透過率を測定した。その結果を表３に示す。
【００５６】
【表６】
2004086133.tif 000016
【００５７】
以上の結果より、本発明の電子ディスプレイ装置用フィルターは、色純度を低下させる波長の光を選択的に遮蔽し、鮮明な画像を提供できることがわかる。
【００５８】
【発明の効果】
本発明により、色純度を低下させる波長の光を選択的に遮蔽し、鮮明な画像を提供することができる電子ディスプレイ装置用フィルターを提供することができる。